(57)【特許請求の範囲】
【請求項１】
トナーと、キャリアとを含み、
前記キャリアは、キャリコアがコート剤により被覆されており、
前記コート剤は、芳香族ポリエーテルケトン系樹脂と、フッ素樹脂とを含む、２成分現像剤。
【請求項２】
前記芳香族ポリエーテルケトン系樹脂が、芳香族ポリエーテルケトン樹脂、芳香族ポリエーテルエーテルケトン樹脂、又はこれらの混合物である、請求項１記載の２成分現像剤。
【請求項３】
前記フッ素樹脂が、ポリテトラフルオロエチレン、パーフルオロアルコキシフッ素樹脂、及び四フッ化エチレン−六フッ化プロピレン共重合体からなる群より選択される１種以上のフッ素樹脂である、請求項１、又は２に記載の成分現像剤。
【請求項４】
前記キャリアコアは、前記フッ素樹脂からなる内層と、前記芳香族ポリエーテルケトン系樹脂からなる外層とからなる２層により被覆されている、請求項１〜３何れか記載の２成分現像剤。
【請求項５】
前記キャリアが、前記キャリアコアの質量に対して、０．１〜１０質量％の前記コート剤により被覆されている、請求項１〜４何れか記載の２成分現像剤。
【発明の詳細な説明】
【技術分野】
【０００１】
本発明は、２成分現像剤に関する。
【背景技術】
【０００２】
一般に電子写真法、静電記録法等の画像形成方法においては、静電潜像担持体（感光体）の表面をコロナ放電等により帯電させた後、レーザー等により露光して静電潜像を形成し、この静電潜像をトナーで現像してトナー像を形成し、さらにこのトナー像を記録媒体に転写して高品質な画像を得ている。通常トナー像の形成に使用するトナーには熱可塑性樹脂等の結着樹脂に、着色剤、電荷制御剤、離型剤等を混合して混練、粉砕、分級を行い平均粒径５〜１０μｍのトナー粒子としたものが用いられる。そしてトナーに流動性を付与したり、トナーの帯電量の制御を行ったり、転写されずに感光体上に残留したトナーのクリーニング性を向上させたりする目的で、シリカや酸化チタン等の無機微粉末等がトナーに外添されている。
【０００３】
このようなトナーを用いた現像方式としては、トナー単独を現像剤（１成分現像剤）として用いる１成分現像方式と、トナーとキャリアとを混合した現像剤（２成分現像剤）を用いる２成分現像方式とが知られている。そして、２成分現像剤を用いる２成分現像方式においては、キャリアが摩擦帯電によりトナーを帯電させると共に、トナーを搬送する役割を担うため、初期には帯電性及び搬送性が比較的安定しやすい利点がある。
【０００４】
２成分現像方式で使用される２成分現像剤では、従来、アクリル系樹脂、シリコン系樹脂、エポキシ系樹脂等のコート剤によりキャリアコアが被覆されたキャリアが使用されてきた。しかし、かかるキャリアを含む２成分現像剤を用いて長期にわたって印刷を行う場合、キャリアのコート剤の削れや、トナーから剥離した外添剤のキャリア表面への付着により、キャリアのトナーを帯電させる能力が低下し、形成画像にかぶり等の画像不良が生じやすくなる問題がある。
【０００５】
このため、キャリアのコート剤の削れを抑制する目的で、ポリアミドイミド樹脂を含む樹脂により被覆されたキャリアを用いた２成分現像剤が提案されている（特許文献１）。また、トナーから剥離した外添剤のキャリア表面への付着を抑制する目的で、キャリアのコート層にフッ素樹脂が添加されたキャリアを含む２成分現像剤が提案されている（特許文献２）。
【先行技術文献】
【特許文献】
【０００６】
【特許文献１】特開２００６−１６３３７３号公報
【特許文献２】特開２００２−１４８８６９号公報
【発明の概要】
【発明が解決しようとする課題】
【０００７】
しかし、特許文献１に記載の２成分現像剤は、キャリアのコート剤としてポリアミドイミド樹脂を用いることにより、アクリル系樹脂、シリコン系樹脂、エポキシ系樹脂等をキャリアのコート剤に用いる場合よりもコート剤の削れは幾分改善されるが、改善の程度は十分ではなく、コート剤の削れのさらなる抑制が求められるものであった。
【０００８】
特許文献２に記載の２成分現像剤は、フッ素樹脂の柔軟性によって、外添剤の粒子径が大きい場合は、外添剤のキャリアへの付着を抑制しやすい。しかし、外添剤の粒子径が小さい場合（例えば、平均一次粒子径１０ｎｍ以下）には、外添剤自体がフッ素樹脂に埋め込まれて、外添剤がキャリア表面に付着してしまう場合がある。また、フッ素樹脂は柔軟であるため、長期にわたって印刷を行った場合に、キャリア表面において削られやすい点でも問題である。
【０００９】
本発明は、かかる事情に鑑みてなされたものであり、長期にわたって印刷を行う場合に、キャリアのコート剤の削れ、及びトナーから剥離した外添剤のキャリア表面への付着を抑制することにより、キャリアのトナーを帯電する能力の低下を抑制し、かぶり等の画像不良が形成画像に発生することを抑制できる２成分現像剤を提供することを目的とする。
【課題を解決するための手段】
【００１０】
本発明者らは、トナーと、キャリアとを含む２成分現像剤において、キャリアをコート剤により被覆されたものとし、芳香族ポリエーテルケトン系樹脂と、フッ素樹脂とを含むコート剤を用いることによって、上記課題を解決できることを見出し、本発明を完成するに至った。具体的には、本発明は以下のものを提供する。
【００１１】
（１）  トナーと、キャリアとを含み、
前記キャリアは、キャリコアがコート剤により被覆されており、
前記コート剤は、芳香族ポリエーテルケトン系樹脂と、フッ素樹脂とを含む、２成分現像剤。
【００１２】
（２）  前記芳香族ポリエーテルケトン系樹脂が、芳香族ポリエーテルケトン樹脂、芳香族ポリエーテルエーテルケトン樹脂、又はこれらの混合物である、（１）記載の２成分現像剤。
【００１３】
（３）  前記フッ素樹脂が、ポリテトラフルオロエチレン、パーフルオロアルコキシフッ素樹脂、及び四フッ化エチレン−六フッ化プロピレン共重合体からなる群より選択される１種以上のフッ素樹脂である、（１）、又は（２）記載の２成分現像剤。
【００１４】
（４）  前記キャリアコアは、前記フッ素樹脂からなる内層と、前記芳香族ポリエーテルケトン系樹脂からなる外層とからなる２層により被覆されている、請求項（１）〜（３）何れか記載の２成分現像剤。
【００１５】
（５）  前記キャリアが、前記キャリアコアの質量に対して、０．１〜１０質量％の前記コート剤により被覆されている、（１）〜（４）何れか記載の２成分現像剤。
【発明の効果】
【００１６】
本発明によれば、長期にわたって印刷を行う場合に、キャリアのコート剤の削れ、及びトナーから剥離した外添剤のキャリア表面への付着を抑制することにより、キャリアのトナーを帯電する能力の低下を抑制し、かぶり等の画像不良の発生を抑制できる２成分現像剤を提供できる。
【発明を実施するための形態】
【００１７】
以下、本発明の実施形態について詳細に説明するが、本発明は、以下の実施形態になんら限定されるものではなく、本発明の目的の範囲内において、適宜変更を加えて実施できる。なお、説明が重複する箇所については、適宜説明を省略する場合があるが、発明の要旨を限定するものではない。
【００１８】
本発明の２成分現像剤は、トナーとキャリアとを含むものである。以下、本発明の２成分現像剤を構成するトナー、及びキャリアと、２成分現像剤の製造方法とについて、順に説明する。
【００１９】
［トナー］
本発明の２成分現像剤に含まれるトナーは、結着樹脂に、必要に応じて、着色剤、電荷制御剤、及び離型剤等の成分が配合されている。また、２成分現像剤に含まれるトナーは、その表面に外添剤が付着したものであってもよい。以下、結着樹脂、着色剤、電荷制御剤、離型剤、及び外添剤と、トナーの製造方法とについて、順に説明する。
【００２０】
〔結着樹脂〕
トナーに含まれる結着樹脂は、従来からトナー用の結着樹脂として用いられている樹脂であれば特に制限されない。結着樹脂の具体例としては、スチレン系樹脂、アクリル系樹脂、スチレンアクリル系樹脂、ポリエチレン系樹脂、ポリプロピレン系樹脂、塩化ビニル系樹脂、ポリエステル樹脂、ポリアミド樹脂、ポリウレタン樹脂、ポリビニルアルコール系樹脂、ビニルエーテル系樹脂、Ｎ−ビニル系樹脂、スチレン−ブタジエン樹脂等の熱可塑性樹脂が挙げられる。これらの樹脂の中でも、トナー中の着色剤に対する分散性、トナーの帯電性、用紙に対する定着性の面から、スチレンアクリル系樹脂、及びポリエステル樹脂が好ましい。以下、スチレンアクリル系樹脂、及びポリエステル樹脂について説明する。
【００２１】
スチレンアクリル系樹脂は、スチレン系単量体とアクリル系単量体との共重合体である。スチレン系単量体の具体例としては、スチレン、α−メチルスチレン、ビニルトルエン、α−クロロスチレン、ｏ−クロロスチレン、ｍ−クロロスチレン、ｐ−クロロスチレン、ｐ−エチルスチレン等が挙げられる。アクリル系単量体の具体例としては、アクリル酸メチル、アクリル酸エチル、アクリル酸ｎ−プロピル、アクリル酸ｉｓｏ−プロピル、アクリル酸ｎ−ブチル、アクリル酸ｉｓｏ−ブチル、アクリル酸２−エチルヘキシル、メタアクリル酸メチル、メタアクリル酸エチル、メタアクリル酸ｎ−ブチル、メタアクリル酸ｉｓｏ−ブチル等の（メタ）アクリル酸アルキルエステルが挙げられる。
【００２２】
ポリエステル樹脂は、アルコール成分とカルボン酸成分との縮重合ないし共縮重合によって得られるものを使用することができる。ポリエステル系樹脂を合成する際に用いられる成分としては、以下のアルコール成分やカルボン酸成分が挙げられる。
【００２３】
２価又は３価以上のアルコール成分の具体例としては、エチレングリコール、ジエチレングリコール、トリエチレングリコール、１，２−プロピレングリコール、１，３−プロピレングリコール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、ポリテトラメチレングリコール等のジオール類；ビスフェノールＡ、水素添加ビスフェノールＡ、ポリオキシエチレン化ビスフェノールＡ、ポリオキシプロピレン化ビスフェノールＡ等のビスフェノール類；ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、１，３，５−トリヒドロキシメチルベンゼン等の３価以上のアルコール類が挙げられる。
【００２４】
２価又は３価以上のカルボン酸成分の具体例としては、マレイン酸、フマル酸、シトラコン酸、イタコン酸、グルタコン酸、フタル酸、イソフタル酸、テレフタル酸、シクロヘキサンジカルボン酸、コハク酸、アジピン酸、セバチン酸、アゼライン酸、マロン酸、あるいはｎ−ブチルコハク酸、ｎ−ブテニルコハク酸、イソブチルコハク酸、イソブテニルコハク酸、ｎ−オクチルコハク酸、ｎ−オクテニルコハク酸、ｎ−ドデシルコハク酸、ｎ−ドデセニルコハク酸、イソドデシルコハク酸、イソドデセニルコハク酸等のアルキル又はアルケニルコハク酸等の２価カルボン酸；１，２，４−ベンゼントリカルボン酸（トリメリット酸）、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、エンポール三量体酸等の３価以上のカルボン酸等が挙げられる。これらの２価又は３価以上のカルボン酸成分は、酸ハライド、酸無水物、低級アルキルエステル等のエステル形成性の誘導体として用いてもよい。ここで、「低級アルキル」とは、炭素原子数１から６のアルキル基を意味する。
【００２５】
結着樹脂がポリエステル樹脂である場合の、ポリエステル樹脂の軟化点は、８０〜１５０℃であることが好ましく、９０〜１４０℃がより好ましい。
【００２６】
結着樹脂としては、定着性が良好であることから熱可塑性樹脂を用いることが好ましいが、熱可塑性樹脂単独で使用するだけでなく、熱可塑性樹脂に架橋剤や熱硬化性樹脂を添加することができる。結着樹脂内に一部架橋構造を導入することにより、定着性を低下させることなく、トナーの保存安定性、形態保持性、耐久性等を向上させることができる。
【００２７】
熱可塑性樹脂と共に使用できる熱硬化性樹脂としては、例えば、エポキシ樹脂やシアネート系樹脂が好ましい。好適な熱硬化性樹脂の具体例としては、ビスフェノールＡ型エポキシ樹脂、水素化ビスフェノールＡ型エポキシ樹脂、ノボラック型エポキシ樹脂、ポリアルキレンエーテル型エポキシ樹脂、環状脂肪族型エポキシ樹脂、シアネート樹脂等が挙げられる。これらの熱硬化性樹脂は、２種以上を組み合わせて使用できる。
【００２８】
結着樹脂のガラス転移点（Ｔｇ）は、５０〜６５℃が好ましく、５０〜６０℃がより好ましい。結着樹脂のガラス転移点が低すぎる場合、画像形成装置の現像部の内部でトナー同士が融着したり、保存安定性の低下により、トナー容器の輸送時や倉庫等での保管時にトナー同士が一部融着したりする場合がある。また、ガラス転移点が高すぎる場合、結着樹脂の強度が低下し、潜像担持部（像担持体：感光体）にトナーが付着しやすい。ガラス転移点が高すぎる場合、トナーが低温で良好に定着しにくい傾向がある。
【００２９】
なお、結着樹脂のガラス転移点は、示差走査熱量計（ＤＳＣ）を用いて、比熱の変化点から求めることができる。より具体的には、測定装置としてセイコーインスツルメンツ株式会社製示差走査熱量計ＤＳＣ−６２００を用い、吸熱曲線を測定することで求めることができる。測定試料１０ｍｇをアルミパン中に入れ、リファレンスとして空のアルミパンを使用し、測定温度範囲２５〜２００℃、昇温速度１０℃／ｍｉｎで常温常湿下にて測定して得られた吸熱曲線よりガラス転移点を求めることができる。
【００３０】
〔着色剤〕
本発明の２成分現像剤に含まれるトナーは結着樹脂中に着色剤を含んでいてもよい。トナーが着色剤を含む場合、トナーは、トナー粒子の色に合わせて、公知の顔料や染料から適宜選択して用いることができる。トナーに添加する好適な着色剤の具体例としては、カーボンブラック、アセチレンブラック、ランプブラック、アニリンブラック等の黒色顔料；黄鉛、亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ等の黄色顔料；赤口黄鉛、モリブデンオレンジ、パーマネントオレンジＧＴＲ、ピラゾロンオレンジ、バルカンオレンジ、インダスレンブリリアントオレンジＧＫ等の橙色顔料；ベンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ、ブリリアントカーミン３Ｂ等の赤色顔料；マンガン紫、ファストバイオレットＢ、メチルバイオレットレーキ等の紫色顔料；紺青、コバルトブルー、アルカリブルーレーキ、ビクトリアブルー部分塩素化物、ファーストスカイブルー、インダスレンブルーＢＣ等の青色顔料；クロムグリーン、酸化クロム、ピグメントグリーンＢ、マラカイトグリーンレーキ、ファイナルイエローグリーンＧ等の緑色顔料；亜鉛華、酸化チタン、アンチモン白、硫化亜鉛等の白色顔料；バライト粉、炭酸バリウム、クレー、シリカ、ホワイトカーボン、タルク、アルミナホワイト等の体質顔料が挙げられる。これらの着色剤は、トナーを所望の色相に調整する目的等で２種以上を組み合わせて用いることもできる。
【００３１】
着色剤の使用量は、本発明の目的を阻害しない範囲で特に限定されない。具体的には、結着樹脂１００質量部に対して、１〜１０質量部が好ましく、３〜７質量部がより好ましい。
【００３２】
〔電荷制御剤〕
２成分現像剤に含まれるトナーは、電荷制御剤を含んでいてもよい。電荷制御剤は、トナーの帯電レベルの安定性や、トナーを所定の帯電レベルに短時間で帯電可能か否かの指標となる帯電立ち上がり特性を向上させ、耐久性や安定性に優れたトナーを得る目的で使用される。トナーを正帯電させて現像を行う場合、正帯電性の電荷制御剤が使用され、トナーを負帯電させて現像を行う場合、負帯電性の電荷制御剤が使用される。
【００３３】
電荷制御剤の種類は、本発明の目的を阻害しない範囲で特に限定されず、従来よりトナーに使用されている電荷制御剤から適宜選択できる。正帯電性の電荷制御剤の具体例としては、ピリダジン、ピリミジン、ピラジン、オルトオキサジン、メタオキサジン、パラオキサジン、オルトチアジン、メタチアジン、パラチアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、キノキサリン等のアジン化合物；アジンファストレッドＦＣ、アジンファストレッド１２ＢＫ、アジンバイオレットＢＯ、アジンブラウン３Ｇ、アジンライトブラウンＧＲ、アジンダークグリ−ンＢＨ／Ｃ、アジンディ−プブラックＥＷ、及びアジンディーブラック３ＲＬ等のアジン化合物からなる直接染料；ニグロシン、ニグロシン塩、ニグロシン誘導体等のニグロシン化合物；ニグロシンＢＫ、ニグロシンＮＢ、ニグロシンＺ等のニグロシン化合物からなる酸性染料；ナフテン酸又は高級脂肪酸の金属塩類；アルコキシル化アミン；アルキルアミド；ベンジルメチルヘキシルデシルアンモニウム、デシルトリメチルアンモニウムクロライド等の４級アンモニウム塩が挙げられる。これらの正帯電性の電荷制御剤の中では、より迅速な立ち上がり性が得られる点で、ニグロシン化合物が特に好ましい。これらの正帯電性の電荷制御剤は、２種以上を組み合わせて使用できる。
【００３４】
４級アンモニウム塩、カルボン酸塩、又はカルボキシル基を官能基として有する樹脂も正帯電性の電荷制御剤として使用できる。より具体的には、４級アンモニウム塩を有するスチレン系樹脂、４級アンモニウム塩を有するアクリル系樹脂、４級アンモニウム塩を有するスチレン−アクリル系樹脂、４級アンモニウム塩を有するポリエステル系樹脂、カルボン酸塩を有するスチレン系樹脂、カルボン酸塩を有するアクリル系樹脂、カルボン酸塩を有するスチレン−アクリル系樹脂、カルボン酸塩を有するポリエステル系樹脂、カルボキシル基を有するポリスチレン系樹脂、カルボキシル基を有するアクリル系樹脂、カルボキシル基を有するスチレン−アクリル系樹脂、カルボキシル基を有するポリエステル系樹脂等の１種又は２種以上が挙げられる。これらの樹脂の分子量は、本発明の目的を阻害しない範囲で特に限定されず、オリゴマーであってもポリマーであってもよい。
【００３５】
正帯電性の電荷制御剤として使用できる樹脂の中では、帯電量を所望の範囲内の値に容易に調節することができる点から、４級アンモニウム塩を官能基として有するスチレン−アクリル系共重合樹脂がより好ましい。４級アンモニウム塩を官能基として有するスチレン−アクリル系共重合樹脂において、スチレン単位と共重合させる好ましいアクリル系コモノマーの具体例としては、アクリル酸メチル、アクリル酸エチル、アクリル酸ｎ−プロピル、アクリル酸ｉｓｏ−プロピル、アクリル酸ｎ−ブチル、アクリル酸ｉｓｏ−ブチル、アクリル酸２−エチルヘキシル、メタアクリル酸メチル、メタアクリル酸エチル、メタアクリル酸ｎ−ブチル、メタアクリル酸ｉｓｏ−ブチル等の（メタ）アクリル酸アルキルエステルが挙げられる。
【００３６】
また、４級アンモニウム塩としては、ジアルキルアミノアルキル（メタ）アクリレート、ジアルキル（メタ）アクリルアミド、又はジアルキルアミノアルキル（メタ）アクリルアミドから第４級化の工程を経て誘導される単位が用いられる。ジアルキルアミノアルキル（メタ）アクリレートの具体例としては、例えば、ジメチルアミノエチル（メタ）アクリレート、ジエチルアミノエチル（メタ）アクリレート、ジプロピルアミノエチル（メタ）アクリレート、ジブチルアミノエチル（メタ）アクリレート等が挙げられ、ジアルキル（メタ）アクリルアミドの具体例としてはジメチルメタクリルアミドが挙げられ、ジアルキルアミノアルキル（メタ）アクリルアミドの具体例としては、ジメチルアミノプロピルメタクリルアミドが挙げられる。また、ヒドロキシエチル（メタ）アクリレート、ヒドロキシプロピル（メタ）アクリレート、２−ヒドロキシブチル（メタ）アクリレート、Ｎ−メチロール（メタ）アクリルアミド等のヒドロキシ基含有重合性モノマーを重合時に併用することもできる。
【００３７】
負帯電性の電荷制御剤の具体例としては、例えば、有機金属錯体、キレート化合物等が挙げられる。有機金属錯体、及びキレート化合物としては、アルミニウムアセチルアセトナートや鉄（ＩＩ）アセチルアセトナート等のアセチルアセトン金属錯体、及び、３，５−ジ−ｔｅｒｔ−ブチルサリチル酸クロム等のサリチル酸系金属錯体又はサリチル酸系金属塩が好ましく、サリチル酸系金属錯体又はサリチル酸系金属塩がより好ましい。これらの負帯電性の電荷制御剤は、２種以上を組み合わせて使用できる。
【００３８】
正帯電性又は負帯電性の電荷制御剤の使用量は、本発明の目的を阻害しない範囲で特に限定されない。正帯電性又は負帯電性の電荷制御剤の使用量は、典型的には、トナー全量を１００質量部とした場合に、１．５〜１５質量部が好ましく、２．０〜８．０質量部がより好ましく、３．０〜７．０質量部が特に好ましい。電荷制御剤の使用量が過少である場合、所定の極性にトナーを安定して帯電させ難いため、形成画像の画像濃度が低下したり、画像濃度を長期にわたって維持できなくなったりする場合がある。また、かかる場合、電荷制御剤が均一に分散し難く、形成画像にかぶりが生じやすくなったり、また、潜像担持部の汚染が起こりやすくなる。電荷制御剤の使用量が過多である場合、耐環境性の悪化による、高温高湿下でのトナーの帯電不良が生じやすく、その結果として画像不良や、潜像担持部の汚染等が起こりやすくなる。
【００３９】
本発明の２成分現像剤は、負帯電性のフッ素樹脂をキャリアのコート剤に含むため、２成分現像剤に含まれるトナーを正帯電性トナーとする場合、トナーを特に良好に帯電させることができる。このため、２成分現像剤に含まれるトナーは、正帯電性の電荷制御剤を含む正帯電性のトナーであるのが好ましい。
【００４０】
〔離型剤〕
トナーは、定着性や耐オフセット性を向上させる目的で、離型剤を含んでいてもよい。トナーに添加する離型剤の種類は、本発明の目的を阻害しない範囲で特に限定されない。離型剤としてはワックスが好ましく、ワックスの例としては、ポリエチレンワックス、ポリプロピレンワックス、フッ素樹脂系ワックス、フィッシャートロプシュワックス、パラフィンワックス、エステルワックス、モンタンワックス、ライスワックス等が挙げられる。これらのワックスは２種以上を組み合わせて使用できる。かかる離型剤をトナーに添加することにより、オフセットや像スミアリング（画像をこすった際の画像周囲の汚れ）の発生をより効率的に抑制することができる。
【００４１】
離型剤の使用量は、本発明の目的を阻害しない範囲で特に限定されない。具体的な離型剤の使用量は、結着樹脂１００質量部に対して、１〜５質量部が好ましい。離型剤の使用量が過少である場合、形成画像におけるオフセットや像スミアリングの発生の抑制について所望の効果が得られない場合があり、離型剤の使用量が過多である場合、トナー同士の融着によって保存安定性が低下する場合がある。
【００４２】
〔外添剤〕
トナーの流動性、保存安定性、クリーニング性等を改良する目的で、外添剤をトナーの表面に付着させてもよい。
【００４３】
外添剤の種類は、本発明の目的を阻害しない範囲で特に限定されず、従来からトナー用に使用されている外添剤から適宜選択できる。好適な外添剤の具体例としては、シリカや、アルミナ、酸化チタン、酸化マグネシウム、酸化亜鉛、チタン酸ストロンチウム、チタン酸バリウム等の金属酸化物が挙げられる。これらの外添剤は、２種以上を組み合わせて使用できる。
【００４４】
外添剤の粒子径は、本発明の目的を阻害しない範囲で特に限定されず、典型的には０．０１〜１．０μｍが好ましい。
【００４５】
外添剤の体積固有の抵抗値は、外添剤の表面に酸化スズ及び酸化アンチモンからなる被覆層を形成し、被覆層の厚さや、酸化スズと酸化アンチモンとの比率を変えることにより調整できる。
【００４６】
外添剤のトナーに対する使用量は、本発明の目的を阻害しない範囲で特に限定されない。外添剤の使用量は、典型的には、トナー１００質量部に対して０．１〜１０質量部が好ましく、０．２〜５質量部がより好ましい。かかる範囲の量で外添剤を使用する場合、流動性、保存安定性、クリーニング性に優れるトナーを得やすい。
【００４７】
〔トナーの製造方法〕
本発明において用いるトナーは、結着樹脂中に、必要に応じて、着色剤、電荷制御剤、離型剤等の成分を混合後溶融混練し、得られた混練物を粉砕・分級することにより製造できる。静電荷像現像用トナーの製造に用いる溶融混練装置は特に限定されず、熱可塑性樹脂の溶融混練に使用される装置から適宜選択できる。混練装置の具体例としては、一軸又は二軸の押出機等が挙げられる。粉砕・分級されたトナーの平均粒子径は、本発明の目的を阻害しない範囲で特に限定されないが、一般的には、５〜１０μｍが好ましい。
【００４８】
このようにして得られるトナーは、必要に応じて、その表面を外添剤により処理してもよい。外添剤によるトナーの処理方法は特に限定されず、従来知られる外添剤による処理方法から適宜選択できる。具体的には、外添剤の粒子がトナー母粒子に埋め込まれないように処理条件を調整し、ヘンシェルミキサーやナウターミキサー等の混合機によって、外添剤による処理が行われる。
【００４９】
［キャリア］
本発明の２成分現像剤に含まれるキャリアは、キャリアコア（キャリア芯材）が特定の樹脂を含むコート剤により被覆されたものである。以下、キャリアを構成するキャリアコア、及びコート剤について順に説明する。
【００５０】
〔キャリアコア〕
キャリアコアの種類は、従来から、２成分現像剤用のキャリアに使用されるキャリアコアであれば特に限定されない。キャリアコアの具体例としては、鉄、酸化処理鉄、還元鉄、マグネタイト、銅、ケイ素鋼、フェライト、ニッケル、コバルト等の粒子や、これらの材料とマンガン、亜鉛、アルミニウム等との合金の粒子、鉄−ニッケル合金、鉄−コバルト合金等の粒子、酸化チタン、酸化アルミニウム、酸化銅、酸化マグネシウム、酸化鉛、酸化ジルコニウム、炭化ケイ素、チタン酸マグネシウム、チタン酸バリウム、チタン酸リチウム、チタン酸鉛、ジルコン酸鉛、ニオブ酸リチウム等のセラミックスの粒子、リン酸二水素アンモニウム、リン酸二水素カリウム、ロッシェル塩等の高誘電率物質の粒子、樹脂中に上記磁性粒子を分散させた樹脂キャリア等が挙げられる。
【００５１】
〔コート剤〕
キャリアコアを被覆するコート剤は、芳香族ポリエーテルケトン系樹脂と、フッ素樹脂とを含む。
【００５２】
芳香族ポリエーテルケトン系樹脂は、硬質であって、機械的強度や耐摩耗性に優れる。このため、コート剤の成分として芳香族ポリエーテルケトン系樹脂を用いることによって、キャリア表面におけるコート剤の削れや、外添剤のキャリアへの付着を抑制できる。
【００５３】
また、コート剤の成分としてフッ素樹脂を用いることにより、キャリア表面に固着しにくい芳香族ポリエーテルケトン系樹脂をキャリアコア表面に良好に固定することができる。さらに、フッ素樹脂を用いることにより外添剤のキャリアへの付着を抑制できる。
【００５４】
コート剤における、芳香族ポリエーテルケトン系樹脂、及びフッ素樹脂の合計の含有量は、本発明の目的を阻害しない範囲で特に限定されないが、８０質量％以上が好ましく、９０質量％以上がより好ましく、９５質量％以上が特に好ましい。コート剤が含んでいてもよい、芳香族ポリエーテルケトン系樹脂、及びフッ素樹脂の他の樹脂としては、（メタ）アクリル系重合体、スチレン系重合体、スチレン−（メタ）アクリル系共重合体、オレフィン系重合体（ポリエチレン、塩素化ポリエチレン、ポリプロピレン等）、ポリ塩化ビニル、ポリ酢酸ビニル、ポリカーボネート、セルロース樹脂、ポリエステル樹脂、不飽和ポリエステル樹脂、ポリアミド樹脂、ポリウレタン樹脂、エポキシ樹脂、シリコン樹脂、フェノール樹脂、キシレン樹脂、ジアリルフタレート樹脂、ポリアセタール樹脂、アミノ樹脂等が挙げられる。
【００５５】
芳香族ポリエーテルケトン系樹脂は、下式（１）、及び（２）から選択される１種以上の繰り返し単位から構成される樹脂であれば特に限定されない。
−（−Ｏ−Ａｒ１−ＣＯ−Ａｒ２−）−・・・（１）
−（−Ｏ−Ａｒ３−Ｏ−Ａｒ４−ＣＯ−Ａｒ５−）−・・・（２）
〔式（１）、及び（２）中、Ａｒ１〜Ａｒ５は、それぞれ、置換基を有してもよいフェニレン基、又は置換基を有していてもよいナフタレンジイル基である。フェニレン基、又はナフタレンジイル基が有していてもよい置換基は、炭素原子数１〜６のアルキル基、炭素原子数１〜６のアルコキシ基である。〕
【００５６】
芳香族ポリエーテルケトン系樹脂の中では、入手が容易であり、機械的性質、熱的性質等に優れることから、式（１）の繰り返し単位のみから構成される樹脂である芳香族ポリエーテルケトン樹脂、式（２）の繰り返し単位のみから構成される樹脂である芳香族ポリエーテルエーテルケトン樹脂、又はこれらの混合物が好ましく、下式（Ｉ）の繰り返し単位のみから構成される芳香族ポリエーテルケトン樹脂、又は式（ＩＩ）の繰り返し単位のみから構成される芳香族ポリエーテルエーテルケトン樹脂がより好ましい。
【００５７】
【化１】
0005455967.tif 000002
【００５８】
【化２】
0005455967.tif 000003
【００５９】
なお、本出願の明細書では、上記式（１）、及び（２）から選択される１種以上の繰り返し単位から構成される、芳香族エーテルケトン骨格を有する樹脂の総称について「芳香族ポリエーテルケトン系樹脂」と記載し、上記式（１）の繰り返し単位のみから構成される樹脂を「芳香族ポリエーテルケトン樹脂」と記載する。
【００６０】
芳香族ポリエーテルケトン系樹脂の製造方法は特に限定されない。例えば、芳香族ポリエーテルケトン樹脂は、４−ヒドロキシ−４’−フルオロベンゾフェノンに代表される、水酸基を有するアリール基とフルオロ基を有するアリール基とを有するジアリールケトンを、水酸基とフルオロ基との間の求核置換反応により縮合させて製造される。また、芳香族ポリエーテルエーテルケトン樹脂は、ハイドロキノン等の芳香族ジオールと、４，４’−ジフルオロベンゾフェノン等の、カルボニル基に結合する二つのフルオロアリール基を有するジアリールケトンとを、水酸基とフルオロ基との間の求核置換反応により縮合させて製造される。
【００６１】
フッ素樹脂は、従来から２成分現像剤に含まれるキャリアのコート剤として使用されているものであれば特に限定されず、適宜選択して使用することができる。フッ素樹脂の具体例としては、ポリテトラフルオロエチレン（ＰＴＦＥ）、パーフルオロアルコキシフッ素樹脂（ＰＦＡ）、四フッ化エチレン−六フッ化プロピレン共重合体（ＦＥＰ）、ポリビニリデンフルオライド（ＰＶＤＦ）、ポリクロロトリフルオロエチレン（ＰＣＴＦＥ）等が挙げられる。これらのフッ素樹脂の中では、キャリアコア表面に固着されやすくコート層の形成が容易であることから、ポリテトラフルオロエチレン（ＰＴＦＥ）、パーフルオロアルコキシフッ素樹脂（ＰＦＡ）、及び四フッ化エチレン−六フッ化プロピレン共重合体（ＦＥＰ）からなる群から選択される１種以上の樹脂がより好ましい。
【００６２】
〔キャリアの製造方法〕
本発明の２成分現像剤に含まれるキャリアは、キャリアコアを、芳香族ポリエーテルケトン系樹脂と、フッ素樹脂とを含むコート剤により被覆した後、コート剤により被覆されたキャリアコアを加熱処理してコート剤をキャリアコア表面に固着させて製造される。キャリアを製造する際のコート剤の使用量は、キャリアコアの質量に対して、０．１〜１０質量％が好ましく、１〜７質量％がより好ましい。
【００６３】
キャリアコアをコート剤により被覆する方法は特に限定されず、従来、キャリアを製造する際に行われている方法から適宜選択される。キャリアコアをコート剤により被覆する方法は、コート剤の溶液をキャリアコアに噴霧した後に溶媒を除去する湿式法であってもよく、コート剤の粉体をキャリアコアの表面に付着させる乾式法の何れであってもよい。芳香族ポリエーテルケトン系樹脂は、ハロゲン化ベンゼンやハロゲン化フェノール等の一部の溶媒に可溶であるが、一般的な有機溶媒に難溶であるため、キャリアコアのコート剤による被覆は、乾式法により行うのがより好ましい。キャリアコアをコート剤の粉体により被覆する方法は特に限定されず、例えば、ノビルタ（登録商標）（細川ミクロン株式会社製）等の乾式コーティング装置を用いる方法が挙げられる。
【００６４】
キャリアコアをコート剤の粉体により被覆する方法の具体例としては、芳香族ポリエーテルケトン系樹脂とフッ素樹脂とを含む混合物からなるコート剤により単層で被覆する方法や、キャリアコアを、フッ素樹脂からなる内層と、芳香族ポリエーテルケトン系樹脂からなる外層とからなる２層により被覆する方法が挙げられる。
【００６５】
芳香族ポリエーテルケトン系樹脂とフッ素樹脂とを含む混合物からなるコート剤により単層でキャリアコアを被覆する場合、１回の被覆操作によりキャリアを調製でき、キャリアの調製が容易である点で好ましい。また、キャリアコアが、フッ素樹脂からなる内層と、芳香族ポリエーテルケトン系樹脂からなる外層とからなる２層により被覆される場合、キャリアの表面に露出する芳香族ポリエーテルケトン系樹脂の量が増えるため、長期にわたって印刷する際のコート剤の削れをより抑制しやすくなる点で好ましい。
【００６６】
芳香族ポリエーテルケトン系樹脂とフッ素樹脂とを含む混合物からなるコート剤により単層でキャリアコアを被覆する場合、芳香族ポリエーテルケトン系樹脂とフッ素樹脂とを含む混合物をコート剤として用いて、乾式コーティング装置によりキャリアコアの被覆を行えばよい。
【００６７】
また、キャリアコアを、フッ素樹脂からなる内層と、芳香族ポリエーテルケトン系樹脂からなる外層とからなる２層により被覆する場合、乾式コーティング装置により、フッ素樹脂の粉体、芳香族ポリエーテルケトン系樹脂の粉体の順でキャリアコアのコーティングを行えばよい。
【００６８】
なお、単層でコートする場合のコート層や、キャリアコアを２層によりコートする場合のフッ素樹脂層、及び芳香族ポリエーテルケトン系樹脂層は、本発明の目的を阻害しない範囲で、フッ素樹脂、及び芳香族ポリエーテルケトン系樹脂以外の樹脂を含んでいてもよい。フッ素樹脂、及び芳香族ポリエーテルケトン系樹脂以外の樹脂の具体例としては、（メタ）アクリル系重合体、スチレン系重合体、スチレン−（メタ）アクリル系共重合体、オレフィン系重合体（ポリエチレン、塩素化ポリエチレン、ポリプロピレン等）、ポリ塩化ビニル、ポリ酢酸ビニル、ポリカーボネート、セルロース樹脂、ポリエステル樹脂、不飽和ポリエステル樹脂、ポリアミド樹脂、ポリウレタン樹脂、エポキシ樹脂、シリコン樹脂、フェノール樹脂、キシレン樹脂、ジアリルフタレート樹脂、ポリアセタール樹脂、アミノ樹脂等が挙げられる。また、キャリアコアを２層によりコートする場合、本発明の目的を阻害しない範囲で、フッ素樹脂層と芳香族ポリエーテルケトン系樹脂層との間に、前述のフッ素樹脂と芳香族ポリエーテルケトン系樹脂以外の樹脂が存在してもよい。
【００６９】
コート剤における、芳香族ポリエーテルケトン系樹脂とフッ素樹脂との配合比（質量比、芳香族ポリエーテルケトン系樹脂／フッ素樹脂）は、１０／９０〜９０／１０が好ましく、３０／７０〜７０／３０がより好ましい。また、芳香族ポリエーテルケトン系樹脂とフッ素樹脂とを含む混合物からなるコート剤により単層でキャリアコアを被覆する場合、芳香族ポリエーテルケトン系樹脂とフッ素樹脂との配合比は４０／６０〜７０／３０が特に好ましい。さらに、キャリアコアを、フッ素樹脂からなる内層と、芳香族ポリエーテルケトン系樹脂からなる外層とからなる２層により被覆する場合、芳香族ポリエーテルケトン系樹脂とフッ素樹脂との配合比は３０／７０〜６０／４０が特に好ましい。
【００７０】
上記の方法により、乾式法によって、コート剤の粉体によりキャリアコアを被覆した後に、コート剤の粉体により被覆されたキャリアコアを加熱処理してキャリアが得られる。加熱処理の温度は、コート剤に含まれる樹脂の種類によって異なるが、典型的には、２５０〜３２０℃で行われる。また、キャリアコアを加熱する時間は特に限定されず、典型的には、３０分〜２時間である。かかる加熱処理によって、コート剤が軟化・溶融してキャリアコア表面に固着される。
【００７１】
キャリアの粒子径は、本発明の目的を阻害しない範囲で特に限定されないが、電子顕微鏡により測定される粒子径で、２０〜２００μｍが好ましく、３０〜１５０μｍがより好ましい。
【００７２】
キャリアの見掛け密度は、本発明の目的を阻害しない範囲で特に限定されない。見掛け密度は、キャリアの組成や表面構造によって異なるが、典型的には、２．４〜３．０ｇ／ｃｍ３が好ましい。
【００７３】
［２成分現像剤の製造方法］
２成分現像剤の製造方法は、トナーとキャリアとを均一に混合できれば特に限定されず、例えば、ボールミル等の混合装置によりトナーとキャリアとを混合すればよい。２成分現像剤におけるトナーの含有量は、２成分現像剤の質量に対して、２〜２０質量％が好ましく、４〜１５質量％が好ましい。２成分現像剤におけるトナーの含有量をかかる範囲とすることにより、形成画像において適度な画像濃度を維持し、現像装置等からのトナー飛散の抑制によって画像形成装置内部の汚染や転写紙等へのトナーの付着を抑制できる。
【００７４】
以上説明した、本発明の２成分現像剤は、長期にわたって印刷を行う場合に、キャリアのコート剤の削れ、及びトナーから剥離した外添剤のキャリア表面への付着を抑制することにより、キャリアのトナーを帯電する能力の低下を抑制し、かぶり等の画像不良の発生を抑制できる。このため、本発明の２成分現像剤は、２成分現像方式を採用する種々の画像形成装置において好適に使用される。
【実施例】
【００７５】
以下、実施例により本発明をさらに具体的に説明する。なお、本発明は実施例により何ら限定されるものではない。
【００７６】
〔調製例１〕
実施例、及び比較例の２成分現像剤の調製に用いたトナーを、以下の方法に従って調製した。
（トナーの製造）
ポリエステル樹脂（結着樹脂、ビスフェノールＡとフマル酸との共重合体）１００質量部、カーボンブラック（着色剤、ＭＡ−１００（三菱化学株式会社製））４質量部、フィッシャートロプシュワックス（離型剤、ＦＴ−１００（日本精鑞株式会社製））３質量部、及び４級アンモニウム塩化合物（電荷制御剤、Ｐ−５１（オリヱント化学工業株式会社製））をヘンシェルミキサー（三井鉱山株式会社製）により２分間混合した後、２軸押出機により溶融混練して混練物を得た。得られた混練物を冷却後、気流式粉砕機により微粉砕した。得られた微粉砕物を、風力分級機により分級して、体積平均粒子径８μｍのトナー母粒子を得た。得られたトナー母粒子１００質量部と、シリカ微粒子（ＴＧ−８２０（キャボット社製））とをヘンシェルミキサー（ＦＭ−１０Ｌ（日本コークス工業株式会社製））により、３０００ｒｐｍの条件で１０分混合してトナーを得た。
【００７７】
〔実施例１〕
（キャリアの製造）
フェライトコアキャリア（ＥＦ−３５Ｂ（パウダーテック株式会社製、中心粒子径３５μｍ、飽和磁化６８ｅｍｕ／ｇ）１００質量部と、ポリテトラフルオロエチレン樹脂（ＰＴＦＥ）微粒子（Ｌ−１７３（旭硝子株式会社製））３質量部と、芳香族ポリエーテルエーテルケトン樹脂（ＰＥＥＫ）微粒子（ＶＩＣＯＴＥ（登録商標）  ７０４（ＶＩＣｔｒｅｘ社製））２質量部とを、機械式コーティング装置（ノビルタ（登録商標）１３０（細川ミクロン株式会社製））内に加え、５０００ｒｐｍで５分間コーティングを行った。ＰＴＦＥ微粒子とＰＥＥＫ微粒子とによりコーティングされたフェライトコアキャリアを、小型高温チャンバー（ＳＴＨ−１２０（エスペック株式会社製））により２８０℃で１時間熱処理を行って、キャリアを得た。
【００７８】
（２成分現像剤の製造）
容量１Ｌのポリ容器に、得られたキャリア１ｋｇと、調製例１で得たトナー１００ｇとをこの順に充填し、卓上型ボールミル回転架台（Ｖ−２ＭＬ（株式会社入江商会製））にて、ポリ容器を１００ｒｐｍで２０分間回転させて、キャリアとトナーとを混合して２成分現像剤を得た。下記方法に従って、得られた２成分現像剤を用いる場合の、画像濃度、かぶり濃度、及びトナーの帯電量を評価した。実施例１の２成分現像剤を用いる場合の、画像濃度、かぶり濃度、及びトナーの帯電量を表１に記す。
【００７９】
＜画像濃度＞
カラープリンター（ＭＦＰ  ＫＭ−Ｃ３２３２）を用いて評価を行った。現像器に、実施例１で得た２成分現像剤を充填し、かつ調製例１で得たトナーをトナーコンテナに充填した後、評価用のサンプル画像を初期画像として出力した。初期画像出力後、印字率５％にて３千枚出力した後に、評価用のサンプル画像を出力した。サンプル画像の出力後、さらに、印字率５％にて９万７千枚出力（計１０万枚出力）した後に、評価用のサンプル画像を出力した。初期画像、３千枚出力後のサンプル画像、及び１０万枚出力後のサンプル画像について、サンプル画像中の、左側、中央、右側の３箇所に設けられた２×２ｃｍのソリッド画像の画像濃度を測定して、３箇所の画像濃度の平均値を、サンプル画像の画像濃度とした。画像濃度は、濃度計（ＲＤ−１９Ｉ（グレタグマクベス社製））を用いて測定した。画像濃度１．２以上を○と判定し、１．２未満を×と判定した。
【００８０】
＜かぶり濃度＞
画像濃度の測定において得た、初期画像、３千枚出力後のサンプル画像、及び１０万枚出力後のサンプル画像について、ソリッド画像の下部の白紙部の画像濃度と、画像出力前の白紙の画像濃度とを濃度計（ＲＤ−１９Ｉ（グレタグマクベス社製））を用いて測定した。ソリッド画像の下部の白紙部の画像濃度から画像出力前の白紙の画像濃度を差し引いた値をかぶり濃度とした。かぶり濃度０．０２０以下を○と判定し、０．０２０超を×と判定した。
【００８１】
＜トナーの帯電量＞
画像濃度の測定において、初期画像、３千枚出力後のサンプル画像、及び１０万枚出力後のサンプル画像を出力した後に、現像器を取り出し、現像剤の試料を採取し、吸引式帯電量測定装置（トレック社製）により、トナーの帯電量を測定した。
【００８２】
〔実施例２〕
フッ素樹脂をＰＴＦＥ微粒子から、四フッ化エチレン−六フッ化プロピレン共重合体（ＦＥＰ）微粒子（ネオフロン（登録商標）ＦＥＰ、ＮＤ−１１０（ダイキン工業株式会社製））に変えることの他は、実施例１と同様にして２成分現像剤を調製した。実施例１と同様にして、得られた２成分現像剤を用いる場合の、画像濃度、かぶり濃度、及びトナーの帯電量を評価した。実施例２の２成分現像剤を用いる場合の、画像濃度、かぶり濃度、及びトナーの帯電量を表１に記す。
【００８３】
〔実施例３〕
フッ素樹脂をＰＴＦＥ微粒子から、パーフルオロアルコキシフッ素樹脂（ＰＦＡ）微粒子（ネオフロン（登録商標）ＰＦＡ（ダイキン工業株式会社製））に変えることの他は、実施例１と同様にして２成分現像剤を調製した。実施例１と同様にして、得られた２成分現像剤を用いる場合の、画像濃度、かぶり濃度、及びトナーの帯電量を評価した。実施例３の２成分現像剤を用いる場合の、画像濃度、かぶり濃度、及びトナーの帯電量を表１に記す。
【００８４】
〔実施例４〕
芳香族ポリエーテルケトン系樹脂を芳香族ポリエーテルエーテルケトン樹脂（ＰＥＥＫ）微粒子（ＶＩＣＯＴＥ（登録商標）  ７０４（ＶＩＣｔｒｅｘ社製））から、芳香族ポリエーテルエーテルケトン樹脂（ＰＥＥＫ）微粒子（ＶＩＣＯＴＥ（登録商標）  ７０７（ＶＩＣｔｒｅｘ社製））に変えることの他は、実施例１と同様にして２成分現像剤を調製した。実施例１と同様にして、得られた２成分現像剤を用いる場合の、画像濃度、かぶり濃度、及びトナーの帯電量を評価した。実施例４の２成分現像剤を用いる場合の、画像濃度、かぶり濃度、及びトナーの帯電量を表１に記す。
【００８５】
〔実施例５〕
芳香族ポリエーテルケトン系樹脂を芳香族ポリエーテルエーテルケトン樹脂（ＰＥＥＫ）微粒子（ＶＩＣＯＴＥ（登録商標）  ７０４（ＶＩＣｔｒｅｘ社製））から、芳香族ポリエーテルエーテルケトン樹脂（ＰＥＥＫ）微粒子（ＶＩＣＯＴＥ（登録商標）  ７０８（ＶＩＣｔｒｅｘ社製））に変えることの他は、実施例１と同様にして２成分現像剤を調製した。実施例１と同様にして、得られた２成分現像剤を用いる場合の、画像濃度、かぶり濃度、及びトナーの帯電量を評価した。実施例５の２成分現像剤を用いる場合の、画像濃度、かぶり濃度、及びトナーの帯電量を表１に記す。
【００８６】
〔実施例６〕
キャリアを以下の方法に従って調製した他は、実施例１と同様に２成分現像剤を調製した。また、実施例１と同様にして、得られた２成分現像剤を用いる場合の、画像濃度、かぶり濃度、及びトナーの帯電量を評価した。実施例６の２成分現像剤を用いる場合の、画像濃度、かぶり濃度、及びトナーの帯電量を表１に記す。
【００８７】
（キャリアの製造）
フェライトコアキャリア（ＥＦ−３５Ｂ（パウダーテック株式会社製、中心粒子径３５μｍ、飽和磁化６８ｅｍｕ／ｇ）１００質量部と、ポリテトラフルオロエチレン樹脂（ＰＴＦＥ）微粒子（Ｌ−１７３（旭硝子株式会社製））３質量部とを、機械式コーティング装置（ノビルタ（細川ミクロン株式会社製））内に加え、３分間コーティングを行った。次いで、機械式コーティング装置内に、芳香族ポリエーテルエーテルケトン樹脂（ＰＥＥＫ）微粒子（ＶＩＣＯＴＥ（登録商標）  ７０４（ＶＩＣｔｒｅｘ社製））２質量部を、機械式コーティング装置（ノビルタ（細川ミクロン株式会社製））内に加え、２分間コーティングを行った。ＰＴＦＥ微粒子とＰＥＥＫ微粒子とによりコーティングされたフェライトコアキャリアを、小型高温チャンバー（ＳＴＨ−１２０（エスペック株式会社製））により２８０℃で１時間熱処理を行って、キャリアを得た。
【００８８】
〔実施例７〕
ＰＴＦＥ微粒子の使用量を３質量部から１．５質量部に変え、ＰＥＥＫ微粒子の使用量を２質量部から３．５質量部に変えることの他は、実施例１と同様にして２成分現像剤を調製した。実施例１と同様にして、得られた２成分現像剤を用いる場合の、画像濃度、かぶり濃度、及びトナーの帯電量を評価した。実施例７の２成分現像剤を用いる場合の、画像濃度、かぶり濃度、及びトナーの帯電量を表１に記す。
【００８９】
〔実施例８〕
ＰＴＦＥ微粒子の使用量を３質量部から１質量部に変え、ＰＥＥＫ微粒子の使用量を２質量部から４質量部に変えることの他は、実施例１と同様にして２成分現像剤を調製した。実施例１と同様にして、得られた２成分現像剤を用いる場合の、画像濃度、かぶり濃度、及びトナーの帯電量を評価した。実施例８の２成分現像剤を用いる場合の、画像濃度、かぶり濃度、及びトナーの帯電量を表１に記す。
【００９０】
〔実施例９〕
ＰＴＦＥ微粒子の使用量を３質量部から４質量部に変え、ＰＥＥＫ微粒子の使用量を２質量部から１質量部に変えることの他は、実施例１と同様にして２成分現像剤を調製した。実施例１と同様にして、得られた２成分現像剤を用いる場合の、画像濃度、かぶり濃度、及びトナーの帯電量を評価した。実施例９の２成分現像剤を用いる場合の、画像濃度、かぶり濃度、及びトナーの帯電量を表１に記す。
【００９１】
〔比較例１〕
ＰＥＥＫ微粒子を、ナイロン微粒子（ＳＰ−５００（東レ株式会社製））に変えることの他は、実施例１と同様にして２成分現像剤を調製した。実施例１と同様にして、得られた２成分現像剤を用いる場合の、画像濃度、かぶり濃度、及びトナーの帯電量を評価した。比較例１の２成分現像剤を用いる場合の、画像濃度、かぶり濃度、及びトナーの帯電量を表１に記す。
【００９２】
〔比較例２〕
ＰＥＥＫ微粒子を、シリコン樹脂微粒子（８４０  Ｒｅｓｉｎ（東レ・ダウコーニング株式会社製））に変えることの他は、実施例１と同様にして２成分現像剤を調製した。実施例１と同様にして、得られた２成分現像剤を用いる場合の、画像濃度、かぶり濃度、及びトナーの帯電量を評価した。比較例２の２成分現像剤を用いる場合の、画像濃度、かぶり濃度、及びトナーの帯電量を表１に記す。
【００９３】
〔比較例３〕
ＰＴＦＥ微粒子を、スチレンアクリル樹脂微粒子（ＦＳ−２０１（日本ペイント株式会社製））に変えることの他は、実施例１と同様にして２成分現像剤を調製した。実施例１と同様にして、得られた２成分現像剤を用いる場合の、画像濃度、かぶり濃度、及びトナーの帯電量を評価した。比較例３の２成分現像剤を用いる場合の、画像濃度、かぶり濃度、及びトナーの帯電量を表１に記す。なお、３千枚出力後に、著しい、かぶりとトナーの帯電量低下とが生じたため、１０万枚出力後の評価は行わなかった。
【００９４】
【表１】
0005455967.tif 000004
【００９５】
表１によれば、キャリアコアが、芳香族ポリエーテルケトン系樹脂と、フッ素樹脂とを含むコート剤により被覆されたキャリアを用いた２成分現像剤によれば、３千枚、及び１０万枚連続して印字した場合でも著しいトナー帯電量の低下が起こっていないことが分かる。つまり、実施例１〜９の２成分現像剤では、キャリアのコート剤の削れや、トナーから剥離した外添剤のキャリアへの付着に起因する、キャリアのトナーを帯電する能力の著しい低下が起きていない。このため、実施例１〜９の２成分現像剤によれば、長期にわたって印刷を行う場合でも、かぶりを生じることなく良好な濃度の画像を形成しやすい。
【００９６】
なお、実施例１、及び７と、実施例８とを比較すると、芳香族ポリエーテルケトン系樹脂の使用量とフッ素樹脂との使用量の比（芳香族ポリエーテルケトン系樹脂／フッ素樹脂）が７０／３０を超える場合、３千枚連続して印字した場合に、かぶり濃度がやや上昇しやすいことが分かる。また、実施例１と、実施例９とを比較すると、芳香族ポリエーテルケトン系樹脂の使用量とフッ素樹脂との使用量の比（芳香族ポリエーテルケトン系樹脂／フッ素樹脂）が３０／７０を下回る場合に、３千枚連続して印字した場合に、やや画像濃度が低下しやすいことが分かる。これらより、キャリアのコート剤における、芳香族ポリエーテルケトン系樹脂の使用量とフッ素樹脂との使用量の比（質量比、芳香族ポリエーテルケトン系樹脂／フッ素樹脂）は、３０／７０〜７０／３０がより好ましいことが分かる。
【００９７】
一方、比較例１、及び２によれば、コート剤がフッ素樹脂を含んでいても、芳香族ポリエーテルケトン系樹脂を含まない場合、３千枚連続して印字した場合に、トナーの帯電量が著しく低下し、これに伴い、かぶりが発生しやすくなることが分かる。
【００９８】
また、比較例３によれば、コート剤が芳香族ポリエーテルケトン系樹脂を含んでいても、フッ素樹脂を含まない場合、初期から、トナーを良好に帯電させにくく、かぶりが発生しやすくなることが分かる。また、３千枚連続して印字した場合に、初期値に対する、著しいかぶり濃度の上昇と、トナーの帯電量の低下が生じることが分かる。